【事件の表示】
　平成　５年特許願第１５２９７２号「磁気記録再生方法」拒絶査定不服審判事件〔平成　６年１２月１３日出願公開、特開平　６−３４２５１５〕について、次のとおり審決する。
【結　論】
　本件審判の請求は、成り立たない。
【理　由】
Ｉ．手続の経緯、本願発明
　本願は、平成５年５月３１日の出願であって、本願請求項１〜３に係る発明は、平成１４年１月１５日付け手続補正で補正された明細書及び図面の記載からみて、その特許請求の範囲の請求項１〜３に記載されたとおりのものと認められるところ、その内請求項１に係る発明（以下、「本願発明」という。）は、次のとおりである。
　【請求項１】「非磁性基体上に、六方晶系強磁性微粒子とバインダーとを含有する磁性塗料を塗布して形成された磁性層を有する磁気記録媒体に対し、薄膜型磁気ヘッドにより磁気記録再生を行う方法であって、前記磁性層の膜厚が０．５μｍ以下、表面粗さ（Ｒａ）が５ｎｍ以下であり、かつ前記磁性層の、ヘッド走行方向の保磁力（Ｈｃ）が１１００　Ｏｅ以上、角形比（Ｓ）が０．７０以上であり、前記薄膜型磁気ヘッドが、少なくともギャップ部付近が飽和磁束密度０．７Ｔ以上の軟磁性材料で形成されている記録ヘッドと磁気抵抗効果（ＭＲ）を有する軟磁性材料で形成された再生ヘッドで構成されたことを特徴とする磁気記録再生方法。」
　
ＩＩ．引用例
　原査定の拒絶の理由で引用された特開平３−２２４１２４号公報（以下、「引用例１」という。）には、
　（1-i）「（１）剛性基板上に磁性微粒子を含有する磁性塗料を塗布して形成された磁性層を有する磁気ディスクにおいて、前記磁性層の厚さが０．５μｍ以下であり、前記基板の表面粗さ（Ｒａ）が０．００７μｍ以下で、かつ前記磁性層の表面粗さ（Ｒａ）が０．００５μｍ以下であり、前記磁性層の空孔率が４〜４５％であることを特徴とする磁気ディスク。
　（２）前記磁性層の有する保磁力が１１００Ｏｅ以上である請求項１に記載の磁気ディスク。
　（３）前記磁性微粒子が強磁性金属または六方晶系酸化物微粒子である請求項１または２に記載の磁気ディスク。
　・・・中略・・・。
　（７）請求項１ないし３のいずれかに記載の磁気ディスクに対し、浮上磁気ヘッドにより記録再生を行うことを特徴とする磁気記録再生方法。
　（８）前記浮上型磁気ヘッドの少なくともギャップ部付近が飽和磁束密度０．７Ｔ以上の軟磁性材料で形成されている請求項７に記載の磁気記録再生方法。」（特許請求の範囲１〜３、７、８参照）、及び、
　（1-ii）「本発明の主たる目的は、Ｓ／Ｎ比等の電磁変換特性およびＣＳＳ耐久性の優れた磁気ディスクと、膜厚が薄く、かつ均一であり、表面粗さが小さく、空孔率が小さく、良好な電磁変換特性を有する磁性層を有する磁気ディスクの製造方法と、高密度記録および高信頼性を実現する磁気記録再生方法とを提供することにある。」（第４頁右上欄第１４行〜左下欄第１行参照）こと、
　（1-iii）「本発明に使用されるディスク状の剛性基板１０２は、例えば、アルミニウム、アルミニウム合金等の金属、ガラス、セラミックス、エンジニアリングプラスチックス等の各種非磁性材料により構成すればよい。」（第６頁左上欄第７〜１１行参照）こと、
　（1-iv）「磁性層１０３の保磁力は１１００Ｏｅ以上とすることが好ましい。保磁力がこの値未満であると十分な電磁変換特性が得られず高密度記録が困難となる他、高い再生出力が得られない。
　磁性層の保磁力は、組み合わせる磁気ヘッドの性能を考慮し、十分なオーバライト特性が得られる範囲とすればよいので、その上限は特にないが、通常、２０００Ｏｅ以下とすることが好ましい。
　なお、磁性層の保磁力の特に好ましい範囲は、１２００〜１５００Ｏｅである。
　本発明磁気ディスクの磁性層の厚さは０．５μｍ以下、好ましくは０．３μｍ以下とする。　磁性層の厚さが０．５μｍを越えると、十分なオーバライト特性が得られなくなる。　また、特に短波長記録において飽和記録が困難となり厚み損失が増大するため、高密度記録が困難となる。
　磁性層の厚さの下限は特にないが、十分な再生出力およびＳ／Ｎ比を確保するためには０．０５μｍ以上とすることが好ましい。　なお、磁性層の厚さの好ましい範囲は、０．０８〜０．３μｍである。
　本発明において、磁性層の表面粗さ（Ｒａ）は０．００５μｍ以下、好ましくは０．００１〜０．００３μｍとする。　なお、この場合のＲａは、前記と同様に測定されるものである。　Ｒａを上記の値とすることにより、記録・再生時のＳ／Ｎ比が臨界的に向上する。」（第６頁右上欄１６行〜同頁右下欄６行参照）こと、
　（1-v）「また、高保磁力の磁性微粒子としては、バリウムフェライト、ストロンチウムフェライト等の六方晶系酸化物微粒子が好適である。」（第７頁左下欄第１７〜１９行参照）こと、
　（1-vi）「磁性層形成に用いる磁性塗料は、上記した磁性微粒子とバインダと溶剤とを混練して調整される。」（第８頁左上欄第２０行〜右上欄第２行参照）こと、
　（1-vii）「そして、レベリングの後に行われる配向の直前まで磁性塗膜の乾燥を防止できるため、磁性微粒子を十分配向させることができ、高い角形比Ｓや高い保磁力角形比Ｓ＊を有する磁性層を形成できる。例えばＳは０．８以上、Ｓ＊は０．７以上のものとすることができる。」（第１０頁右下第１７行〜第１１頁左上欄第２行参照）こと、
　（1-viii）「このような構成を有する浮上型磁気ヘッドとしては、メタル・イン・ギャップ（ＭＩＧ）型の磁気ヘッドまたは薄膜型の磁気ヘッドが好適である。」（第１１頁右下欄第１４〜１７行参照）こと、
　（1-ix）実施例１に、磁性粉としてα−Ｆｅを用いた例が示され、更に「なお、磁性微粒子をＢａフェライトにかえたり、バインダを放射線硬化性樹脂にかえたところ同等の結果が得られた。」（第１７頁右下欄第３〜５行参照）こと、が記載され、
　（1-x）Ｆｉｇ．６には薄膜型磁気ヘッドが示されている。
　
　これらの記載からすると、引用例１には、高密度記録および高信頼性を実現する磁気記録再生方法に関し、「非磁性の剛性基板上に、六方晶系酸化物磁性微粒子とバインダとを含有する磁性塗料を塗布して形成された磁性層を有する磁気ディスクに対し、薄膜型磁気ヘッドにより磁気記録再生を行う方法であって、磁性層の厚さが０．５μｍ以下、表面粗さ（Ｒａ）が０．００５μｍ以下であり、かつ磁性層の保磁力が１１００Ｏｅ以上、角形比（Ｓ）が０．８以上であり、薄膜型磁気ヘッドが、少なくともギャップ部付近が飽和磁束密度０．７Ｔ以上の軟磁性材料で形成されている磁気記録再生方法。」の発明が記載されているものと認められる。
　
　同じく、特開平４−２７４００１号公報（以下、「引用例２」という。）には、
　（2-i）「【請求項１】磁気ヘッドと磁気記録媒体とにより情報の記録、再生を行う磁気記憶装置において、上記磁気ヘッドは記録に誘導型素子、再生に磁気抵抗効果素子を用いた記録再生分離型であり、上記記録媒体は記録層に規則的な溝あるいはピットが設けられた非連続型であり、上記媒体上における上記ヘッドの位置決めは、磁気信号をあるいはレーザ光を利用したサーボ方式と、粗動部分と微動部分とにより構成される２段可動型アクチュエータとを利用することを特徴とする磁気記憶装置。」（【請求項１】参照）、及び、
　（2-ii）「【０００５】【発明の解決しようとする課題】　本発明の目的は、記録媒体に書き込まれる情報の記憶容量が、１平方インチ当たり１．２ギガビットを越えるような、将来の高密度記憶に対応できる磁気記憶装置を提供することである。このような磁気記録装置を実現するためには、以下の技術課題を解決する必要がある。
　【０００６】1記録情報の狭トラック化にともないヘッドの位置ずれが増大する。このヘッドの位置ずれに起因したノイズ成分を除去すること。
　【０００７】2ヘッドの位置決め用パターンを設けることによる、データ蓄積領域の減少を防ぐこと。
　【０００８】3高周波領域における再生信号スペクトラムの盛り上がりを除去すること。」（段落【０００５】〜【０００８】参照）こと、
　（2-iii）「【００１３】一方再生ヘッドに低ノイズ磁気抵抗効果素子を用いればインダクタンスの低減が可能となるので、再生信号スペクトラムの高周波領域における盛り上がりを抑えることができる。この場合、信号処理を行うためのイコライザの効果を高めることができ、この分装置動作に必要な信号処理前のＳ／Ｎを小さくすることができる。」（段落【００１３】参照）こと、
　（2-iv）「【００１５】図２に摺動面側から見たヘッドの記録再生部の構造を示す。スライダ材２０１はジルコニア（ＺｒＯ２）であり、このジルコニア上にはアルミナ層２０２がスパッタ法により形成されている。シールド材２０３，２０３’には、比透磁率を任意に変化させることのできるＣｏ系アモルファスである。ギャップ層２０４，２０４’はアルミナであり、磁気抵抗効果素子（ＭＲ素子）２０５両端には、ＭＲ素子と交換結合を引き起こすＦｅＭｎ膜２０６が形成されている。このＦｅＭｎ膜を付けることによりバルクハウゼン雑音を完全に抑制することができる。シャント膜２０７にはＮｂが用いられており、上部シールド層２０３’と下部シールド層２０３の間隔は０．４μｍ以下である。記録ヘッドと再生ヘッドとを分ける分離層２０９はアルミナであり、この表面はエッチバックによる平坦化が為されている。記録ヘッドの磁極２１０，２１０’には飽和磁束密度が２．０ＴのＦｅ／Ｂ４Ｃ多層膜が用いられる。上部磁極層と下部磁極層厚みはそれぞれ２μｍであり、ギャップ層２１１の厚みは０．４μｍである。記録ヘッド上にはアルミナ保護層２１２が付けられている。　・・・（後略）。」（段落【００１５】参照）こと、
　（2-v）「【００２２】（前略）・・・。この結果から、インダクタンスが低く、かつ再生波形変動の少ないＭＲヘッドを用いて信号を再生することにより、イコライザの効果を大幅に向上できることがわかる。」（段落【００２２】参照）こと、が記載されている。
　
ＩＩＩ．対比、判断
　本願発明と引用例１に記載された発明を対比する。
　引用例１に記載された磁気ディスクは磁気記録媒体に相当し、また、引用例１に記載の六方晶系酸化物磁性微粒子は、その実施例として使用されているＢａフェライトが強磁性微粒子であることが知られている。　更に、引用例１に記載の表面粗さの０．００５μｍ以下は、５ｎｍ以下と同義であり、引用例１に記載の保磁力がヘッド走行方向の保磁力であることは明らかであり、そして引用例１に記載の角形比０．８以上は、本願発明の角形比０．７０以上とは、角形比０．８以上の範囲で一致している。
　してみると、両発明は、信頼性に優れかつ高密度記録を実現する磁気記録再生方法に関するものであって、「非磁性基体上に、六方晶系強磁性微粒子とバインダーとを含有する磁性塗料を塗布して形成された磁性層を有する磁気記録媒体に対し、薄膜型磁気ヘッドにより磁気記録再生を行う方法であって、前記磁性層の膜厚が０．５μｍ以下、表面粗さ（Ｒａ）が５ｎｍ以下であり、かつ前記磁性層の、ヘッド走行方向の保磁力（Ｈｃ）が１１００　Ｏｅ以上、角形比（Ｓ）が０．８以上であり、前記薄膜型磁気ヘッドが、少なくともギャップ部付近が飽和磁束密度０．７Ｔ以上の軟磁性材料で形成されている磁気記録再生方法。」の発明で一致する。
　他方、薄膜型磁気ヘッドに関して、本願発明では、「磁気抵抗効果（ＭＲ）を有する軟磁性材料で形成された再生ヘッド」を備えているのに対し、引用例１に記載の発明ではそのような構成がない点で相違する。
　
　そこで、この相違点について検討する。
　ところで、引用例２には、高密度記憶に対応できる磁気記憶装置において、記録に誘導型素子を再生に磁気抵抗効果素子を用いた記録再生分離型である薄膜型磁気ヘッドを採用すること、及び、再生ヘッドに低ノイズ磁気抵抗効果素子を用いればインダクタンスの低減が可能となり、再生信号スペクトラムの高周波領域における盛り上がりを抑えることができることが記載されていて、高密度記録においては磁気抵抗効果（ＭＲ）を有する再生ヘッドを用いることが好ましいことが示唆されている。　更に、本出願時前において、例えば、ハードディスク・ドライブ装置の記録再生用ヘッドは、誘導型磁気ヘッドによる記録ヘッドと、短波長感度に優れた磁気抵抗効果型磁気ヘッドによる再生ヘッドとの複合型とされるのが一般的である（例えば、特開平５−５４３４４号公報や特開平５−５４３４１号公報の【従来技術】の項や特開平４−１５５６０９号公報第２頁の記載など参照。）。
　そして、高密度記録に適した磁気記録媒体を高密度記録再生に適した磁気記録ヘッドを用いて記録再生することは、当業者であれば当然想起することであるから、引用例１に記載の高密度記録に優れたものとして良く知られる六方晶系強磁性粒子を用いた磁気記録媒体を記録再生する薄膜型磁気ヘッドを、引用例２の教示や一般的技術に基づいて、磁気抵抗効果（ＭＲ）を有する軟磁性材料で形成された再生ヘッド（なお、再生ヘッドが軟磁性材料で形成されることは技術常識である。）を備えた高密度記録再生に適した複合型のものに換えることに格別の阻害要因はなく、そして、磁気記録再生特性を評価する項目として通常の記録密度（Ｄ７０）、変調ノイズ特性（Ｃ／Ｎ）、オーバーライト特性（Ｏ／Ｗ）、ビットシフト（ＢＳ）を用いて記録再生特性を評価し、確認することは当然のことにすぎないと認められる。
　よって、本願発明は、引用例１及び引用例２に記載された発明に基づいて当業者が容易に発明をすることができたものと認める。
　
ＩＶ．まとめ
　以上のとおりであるから、本願発明は、特許法第２９条第２項の規定に基づいて特許を受けることができない。
　よって、結論のとおり審決する。